Brevet FR2860743A1 — publié le 20050415

La présente invention concerne le domaine du polissage des pièces mécaniques en. titane ou en alliage de titane. Elle se rapporte en particulier aux aubes de turbomachines et notamment aux aubes de grande taille telles s que des aubes de soufflante dans un turboréacteur et vise en particulier un procédé de fabrication de telles aubes mettant en oeuvre le dit polissage. Pour le polissage de pièces mécaniques, on recherche généralement des matériaux abrasifs à moindre coût qui résistent à la contrainte et qui Io engendrent une faible pollution. La pollution dans ce domaine consiste en des grains de matière abrasive qui se logent dans la masse de la pièce. elle doit être évitée de façon impérative dans les aubes en titane ou en alliage de titane de turboréacteur. On utilise conventionnellement pour le polissage des aubes des bandes abrasives en carbure de silicium. La bande est montée sur une roue entraînée en rotation tangentiellement à la surface de la pièce. Le déplacement de la roue par rapport à la surface de la pièce est piloté par un programme en fonction. de la géométrie voulue. Les paramètres tels que la vitesse de défilement de la bande sur la surface, la vitesse de déplacement de la roue par rapport à la pièce ainsi que la pression exercée sur la surface sont déterminées de manière à enlever l'épaisseur requise de matière et assurer un certain état de surface. On trouve une description d'une machine de polissage par bande abrasive dans le brevet US 5 193 314 Cependant ce matériau n'est pas entièrement satisfaisant. Les bandes s'usent rapidement. Pour des aubes de soufflante de turboréacteur par exemple, on consomme deux. bandes par pièce lors de la mise en conformité géométrique à partir d'une ébauche semi-finie. Le matériau abrasif pollue le titane. Des précautions doivent être prises pour l'éviter. Le dépôt de l'abrasif sur les bandes que l'on. trouve dans le commerce est réalisé en général par des moyens électrostatiques. La régularité du dépôt n'est pas optimale. Elle conduit à une certaine dispersion en ternie d'enlèvement de matière. Le polissage n'est pas homogène. Il s'ensuit la nécessité de procéder à des ajustages manuels de l'enlèvement de matière associés ou non à des rééquilibrages des épaisseurs.. On utilise le polissage par bande abrasive notamment dans le cadre 40 d'un procédé de mise en conformité géométrique d'aubes semi-finies issues du forgeage par exemple. On enlève par le polissage une épaisseur de matière déterminée. Cependant le matériau abrasif conventionnel enlève une quantité insuffisante de matière par passage de la roue avec la bande, qui oblige à des opérations complémentaires d'enlèvement de matière et de contrôle des épaisseurs. Ainsi un procédé de mise à conformité géométrique d'une aube forgée semi-finie comprend-elle un usinage chimique avant le polissage. Après avoir poli la pièce une première fois avec un grain déterminé, on doit procéder encore à un usinage chimique et à des retouches manuelles sur des meuleuses droites électriques ou avec des to tourets ou autre machine portative. La présente invention vise à pallier les inconvénients rencontrés avec les bandes abrasives de l'art antérieur, Conformément à l'invention le procédé de polissage automatisé de pièces mécaniques en titane ou alliage de titane semi-finies, au moyen d'une machine avec une bande abrasive montée sur une roue à contact tangentiel entraînée en rotation avec une vitesse et appliquée avec une pression déterminées, la roue se déplaçant par rapport à la surface de la pièce avec une vitesse déterminée, est caractérisé par le fait que la bande abrasive est constituée de grains super-abrasifs en diamant industriel ou, en nitrure de bore cubique. Après essais, on a constaté avec surprise que l'emploi de bandes de ce type 25 permettait de résoudre les problèmes posés avec les bandes abrasives conventionnelles. La couche abrasive de la bande est plus précise. Par exemple dans le cas du diamant la formation de la bande se fait par un dépôt électrochimique plus o homogène. Les grains de super abrasif sont supportés par une couche de nickel qui est elle-même solidaire d'une base en polyester. La couche de nickel absorbe la chaleur et évite l'écrouissage de la pièce. En raison de la plus grande précision de la couche abrasive de la bande, les quantités de matière sont enlevées avec une dispersion. en épaisseur très faible. Cette faible dispersion présente un avantage important dans le cadre de la mise en conformité géométrique des aubes à partir de pièces semi-finies avec surépai.sseur déterminée. L'enlèvement de matière est effectué avec un écart par rapport à la cote de consigne suffisamment faible pour que l'on reste à l'intérieur de la bande de tolérance de forme de la pale. On évite ainsi le besoin de procéder à des ajustages manuels par meulage. En particulier, pour le polissage des aubes, quand on souhaite réduire une s surépaisseur déterminée résultant du forgeage de pièce ou bien de l'usinage, les paramètres machines sont fixés dans les intervalles suivants: - Force d'application de la roue sur la surface de la pièce: 137N à 196N - Vitesse de défilement de la bande: 4,6 m/s à 18,6 m/s [o Plage d'avance relative de la roue par rapport à la pièce 3,4 m/min. à 6,7 m/min. La surépaisseur est comprise entre 2/10 et 4/10 mm. Avantageusement, la roue de contact est rainurée avec des rainures disposée obliquement par rapport à l'axe de rotation de la roue. L'angle est en particulier de 25 à 35 . Plus particulièrement la surface de contact de la roue avec la bande abrasive a une dureté de 70 Shore. On décrit ci-après l'invention plus en détail en référence à un mode de réalisation non limitatif et en se reportant aux dessins annexés sur lesquels - la figure 1 représente schématiquement une machine de polissage pour la mise en oeuvre du procédé de l'invention, - la figure 2 est une vue latérale de la machine de la figure 1, - la figure 3 représente en coupe une bande utilisée dans le cadre de l'invention. La machine est à cinq ou six axes de liberté. Un exemple de réalisation 1 est représenté sur la figure 1. Il s'agit par exemple d'une machine disponible dans le commerce et fournie par la société Metabo. On voit une table 10 avec deux mors Il et 13 entre lesquels la pièce de forme allongée telle qu'une aube de compresseur, est maintenue horizontale. L'ensemble de la pièce avec son support peut se déplacer dans cette direction X ou tourner sur lui-même autour de cet axe dans la direction U par le moyen de moteurs électriques appropriés Mx et Mu. Au-dessus de la table, une tête 100 est montée sur un. pylône vertical 20 et peut se déplacer le long de son axe Z. La tête 100 peut également se mouvoir en rotation W autour de cet axe Z. Des moyens moteurs appropriés Mz et Mw sont prévus pour l'entraînement de la tête dans ces deux directions. Enfin la tête 100 peut se déplacer horizontalement dans la direction Y perpendiculaire à la direction X et pivoter selon la direction. V autour de cet axe. Des moyens moteurs My et Mv assurent ces déplacements. La tête 100 supporte une roue 110 de contact mobile autour d'un axe qui est fixe par rapport à elle-même. Un moteur monté sur la tête 100 assure l'entraînement de la roue 1.10 par le biais d'une bande abrasive qui est montée à la périphérie de la roue. L'ensemble des moyens moteurs est relié à un boîtier de commande qui io comporte une unité de commande avec des moyens de programmation et des mémoires incorporant notamment les données géométriques de la pièce à polir. Pour polir la pièce, on applique la bande localement tangentiellement à sa surface en exerçant une pression déterminée et on la met en mouvement. Elle tourne avec la roue autour de son axe. La valeur d'enlèvement et l'état de surface désirés dépendent à la fois du grain de la bande mais aussi des paramètres machines appliqués ainsi que 20 des caractéristiques de la roue de contact. Les paramètres d'une machine ainsi configurée sont: - la force (N) exercée par la roue de contact sur la pièce, - la vitesse déplacement relative de la bande le long de l'axe de la 25 pièce, ici l'axe X, - la vitesse de défilement de la bande (m/s) sur la pièce dans la direction de rotation de la roue. On détermine ces paramètres pour une roue bien définie, aussi bien 3o géométriquement que selon la qualité du matériau qui la constitue. Par exemple on utilise une roue de largeur déterminée, 25 mm avec un diamètre extérieur déterminé, 120 mm. La roue comporte en surface des rainures inclinées à 30 , de largeur 3 mm. et distantes entre elles de 17 mm. Le matériau à la périphérie de la roue est un caoutchouc, de dureté déterminée, par exemple de 70 shore. Une telle machine est utilisée dans le cadre d'opérations de mise en conformité géométrique et de finition par polissage d'une pièce semifinie. Ces opérations comprennent un certain nombre d'étapes que l'on décrit ciaprès. La pièce semi-finie venant de la station de forgeage présente une forme et des caractéristiques dimensionnelles proches de la pièce finie. Cependant ses cotes ne sont pas encore définitives en raison d'une surépaisseur déterminée. Dans le cadre du forgeage de précision, cette surépaisseur est fixée de 2/10 à 4/10 de mm. L'opération de polissage automatisé a pour objet de faire disparaître cette surépaisseur. Avant le polissage, on prépare la pièce semi-finie io On commence par le contrôle dit de tri-épaisseur par lequel on vérifie les données dimensionnelles de la pièce et, le cas échéant, on procède au masquage des parties de la surface dont l'épaisseur est insuffisante par rapport aux données. Ce rééquilibrage des épaisseurs peut être réalisé par 1s application d'un ruban adhésif. L'étape suivante de préparation consiste en un usinage chimique. Par ce moyen, on dissout chimiquement les alliages de titane dans un bain composé d'acide nitrique, d'acide fluorhydrique et d'autres agents comme des agents de mouillage ou de l'eau. Le temps d'immersion dans le bain détermine la quantité de matière éliminée. L'avantage de l'usinage chimique est d'enlever une épaisseur de matière uniforme, indépendamment de sa forme. On répète, si cela est nécessaire, les deux opérations jusqu'à obtenir une surépaisseur déterminée que l'opération de polissage se charge d'éliminer. L'opération. de polissage par passage de la pièce dans une machine comportant une bande abrasive est en soi connue. On procède à un, o polissage dit de premier aspect. Conventionnellement on utilise une baside dont l'abrasif est du carbure de silicium et dont le grain est par exemple de 120. On enlève une quantité de matière de 0,25 +/- 0,1 mm. En raison de la nature de la bande abrasive, la dispersion en quantité de matière enlevée est importante. Un deuxième contrôle de type tri-épaisseur mentionné plus haut associé à 40 u:n. usinage chimique est nécessaire. Ce contrôle est suivi d'une étape d'ajustage manuel sur un touret; cette opération est délicate et ne peut être exécutée que par du personnel qualifié. Lorsque les aubes sont de taille importante, ces opérations manuelles sont la cause éventuelle de maladies professionnelles telles que les TMS (troubles musculo-squelettiques). On procède à un polissage de finition avec une bande dont le grain est plus fin. Cependant en raison de la dispersion, l'enlèvement est par exemple de 0,1. mm +/- 0,05 mm. Une validation finale de la géométrie avec retouches manuelles est éventuellement nécessaire. Conformément à l'invention, on utilise une bande avec des grains superabrasifs tels que des grains de diamant industriel ou de nitrure de bore 15 cubique. On a représenté sur la figure 3 une coupe schématique d'une bande 200 en représentant sa structure; le support 210 est un matériau synthétique à base par exemple de polyester. Sur ce support sont accrochés des grains 220 de nickel. Ces derniers servent eux-mêmes de support à des particules super-abrasives telles qu'en diamant industriel ou en. nitrure de bore cubique. Le dépôt est effectué par voie électrochimique qui assure la formation d'une couche abrasive homogène. De telles bandes abrasives sont disponibles dans le commerce et fournies par exemple par les sociétés 3M, Saint Gobain Abrasives ou KGS Grâce à l'homogénéité de sa structure, une telle bande permet un enlèvement de matière avec une faible dispersion d'épaisseur. La précision 3o peut être de 0,01 mm pour une bande avec un grain de 220 (=74 jtm). On a défini les paramètres de la machine pour enlever en un passage une épaisseur de 3/10 mm au plus: - La plage de force de pression exercée par la roue de contact sur la pièce est de 137N à 196N. - La plage d'avance de la table est de 3,4 m/min à 6,7 m!min. - La plage de la vitesse de défilement de la bande abrasive diamant est de 4,6 m/s à 18,6m/s. La roue de contact utilisée a les caractéristiques suivantes - Roue de largeur de 25 mm avec un diamètre extérieur adapté à la géométrie des pièces. s - Rainures définies de façon à avoir suffisamment d'agressivité en terme d'enlèvement de matière. - Matériau constituant la roue adapté à l'opération et de type caoutchouc. Io Une fois la pièce semi-finie préparée de manière à présenter une surépaisseu:r définie avec précision que ce soit par usinage chimique, mise en conformité géométrique par retouches manuelles (à l'aide par exemple de fraises en carbure sur meuleuses droites électriques) ou une combinaison des deux opérations, on parvient à la pièce présentant les cotes désirées directement par le polissage au moyen de telles bandes. On n'a pas besoin d'opération d'ajustage manuel entre les deux polissages l'un dit de premier aspect, l'autre dit de finition. On reste de façon remarquable à l'intérieur de la tolérance de forme imposée par les spécifications. Le polissage premier aspect par une bande diamant de grain 60 ( 250 i.tm) enlève une quantité de matière de 0,3 mm 0,05 mm et assure un état de surface de 1,8 1 tm. Le polissage en aspect final au moyen d'une bande diamant de grain 220 (741,uin) enlève une quantité de matière de 0,lmm +/- 0,05 mm et assure un état de surface de 0,8 psn. L'opération de validation finale qui consiste en contrôle dimensionnel et d'aspect peut être effectuée sans utilisation du touret ou de la machine à polir portative. 3o Revendications 1) Procédé de polissage automatisé de pièces mécaniques en titane ou alliage de titane semi-finies au moyen d'urne machine avec une bande abrasive montée sur une roue à contact tangentiel entraînée en rotation avec une vitesse et appliquée avec une pression déterminées, la roue se déplaçant par rapport à la surface de la pièce avec une vitesse déterminée, caractérisé par le fait que la bande abrasive est constituée de grains super-abrasifs en diamant industriel ou en nitrure de bore cubique. 2) Procédé selon la revendication précédente pour le polissage d'aubes de turbomachines présentant une surépaisseur déterminée, dont les paramètres machines sont fixés dans les intervalles suivants: - Force d'application de la roue sur la surface de la pièce: 1.37N à 15 196N. - Vitesse de défilement de la bande: 4,6 m/s à 18,6 m/s. - Plage d'avance relative de la roue par rapport à la pièce 3,4 m/min à 6, 7 m/min. 3) procédé selon la revendication précédente dont la surépaisseur est comprise entre 2/10 mm. et 4/1.0 mm 4) Procédé selon l'une des revendications précédente dont la roue de contact est rainurée. 5) Procédé de fabrication d'aubes de turboréacteur en titane ou en alliage de titane comprenant la fabrication d'une aube semi-finie avec une surépaisseur suivie d'une étape de polissage selon l'une des revendications précédente pour éliminer ladite surépaisseur, dont la surépaisseur avant 3o polissage est de 3/10 mm, cette surépaisseur étant enlevée par l'opération de polissage.